【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
(Ａ)(１)式：
【化１】
2007509207.tif 000001
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
および
ＲおよびＲ’は、互いに独立して、水素原子、または１以上の酸素原子若しくは１以上のハロゲン原子で置換されていてもよい１〜１０個の炭素原子を含有するアルキル基を示す。〕
で示される単官能性化合物を、
(２)少なくとも１つの２〜８個の炭素原子を含有するアルキレンオキシド(ここで該炭素原子は、脂肪族的に、芳香族的に、脂環族的にまたはそれらの組合せで結合していてもよい)と、
(３)少なくとも１つの非カチオン性アルコキシル化触媒の存在下、
反応させることを含む、エチレン性不飽和マクロマーの製造方法。
【請求項２】
式：
【化２】
2007509207.tif 000002
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく、
および
ｍは、１〜１５の整数を示し、ただしｎ＝０の場合、ｍ＞１である。〕
で示されるエチレン性不飽和マクロマー。
【請求項３】
(Ａ)(１)式：
【化３】
2007509207.tif 000003
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマーを、
(２)少なくとも１つのエチレン性不飽和モノマーと、
(３)少なくとも１つのフリーラジカル重合開始剤；
および、必要に応じて、
(４)液体希釈剤；
および、必要に応じて、
(５)連鎖移動剤
の存在下、フリーラジカル重合することを含む、プレフォームド安定剤の製造方法。
【請求項４】
(１)式：
【化４】
2007509207.tif 000004
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマーと、
(２)少なくとも１つのエチレン性不飽和モノマーとの、
(３)少なくとも１つのフリーラジカル重合開始剤；
および、必要に応じて、
(４)液体希釈剤；
および、必要に応じて、
(５)連鎖移動剤
の存在下でのフリーラジカル重合生成物を含んでなる、プレフォームド安定剤。
【請求項５】
(Ａ)(１)ベースポリオール；
(２)請求項４に記載のプレフォームド安定剤；
および
(３)少なくとも１つのエチレン性不飽和モノマーを、
(４)少なくとも１つのフリーラジカル重合開始剤；
および、必要に応じて、
(５)連鎖移動剤
の存在下、フリーラジカル重合することを含む、ポリマーポリオールの製造方法。
【請求項６】
(１)ベースポリオール；
(２)請求項４に記載のプレフォームド安定剤；
および
(３)少なくとも１つのエチレン性不飽和モノマーの、
(４)少なくとも１つのフリーラジカル重合開始剤；
および、必要に応じて、
(５)連鎖移動剤
の存在下でのフリーラジカル重合生成物を含んでなるポリマーポリオール。
【請求項７】
(Ａ)(１)ベースポリオール；
(２)式：
【化５】
2007509207.tif 000005
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマー；
および
(３)少なくとも１つのエチレン性不飽和モノマーを、
(４)少なくとも１つのフリーラジカル重合開始剤；
および、必要に応じて、
(５)連鎖移動剤
の存在下、フリーラジカル重合することを含む、ポリマーポリオールの製造方法。
【請求項８】
(１)ベースポリオール；
(２)
【化６】
2007509207.tif 000006
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマー；
および
(３)少なくとも１つのエチレン性不飽和モノマーの、
(４)少なくとも１つのフリーラジカル重合開始剤；
および、必要に応じて、
(５)連鎖移動剤
の存在下でのフリーラジカル重合生成物を含んでなるポリマーポリオール。
【手続補正２】
【補正対象書類名】明細書
【補正対象項目名】０１１９
【補正方法】変更
【補正の内容】
【０１１９】
本発明を上記で例示の目的をもって詳細に説明したが、このような詳説が単にその目的のためであって、本発明は、特許請求の範囲によって限定され得る場合を除いて、本発明の精神および範囲を逸脱することなく、当業者によって変形がなされ得ると理解されるべきである。
本発明の好適な実施態様には、以下のものが含まれる。
〔１〕  (Ａ)(１)式：
【化１】
2007509207.tif 000007
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
および
ＲおよびＲ’は、互いに独立して、水素原子、または１以上の酸素原子若しくは１以上のハロゲン原子で置換されていてもよい１〜１０個の炭素原子を含有するアルキル基を示す。〕
で示される単官能性化合物を、
(２)少なくとも１つの２〜８個の炭素原子を含有するアルキレンオキシド(ここで該炭素原子は、脂肪族的に、芳香族的に、脂環族的にまたはそれらの組合せで結合していてもよい)と、
(３)少なくとも１つの非カチオン性アルコキシル化触媒の存在下、
反応させることを含む、エチレン性不飽和マクロマーの製造方法。
〔２〕  (３)上記アルコキシル化触媒は、複金属シアン化物触媒を含んでなる、上記〔１〕に記載の方法。
〔３〕  上記単官能性化合物中、
ＡおよびＡ’は、互いに独立して、水素原子、メチル基、エチル基、プロピル基、ブチル基、ヘキシル基、シクロヘキシル基、フェニル基、またはクロロメチル基を示し；
ｎは、０または１を示し；
Ｘは、酸素原子または硫黄原子を示し；
および
ＲおよびＲ’は、互いに独立して、水素原子、メチル基、エチル基、プロピル基、ブチル基、ペンチル基、シクロペンチル基、ヘキシル基、シクロヘキシル基、またはフェニル基を示す、上記〔１〕に記載の方法。
〔４〕  上記単官能性化合物は、３-イソプロペニル-クメノール、４-イソプロペニルフェノールおよびそれらの混合物からなる群から選択される、上記〔１〕に記載の方法。
〔５〕  上記アルキレンオキシドは、エチレンオキシド、プロピレンオキシド、ブチレンオキシド、グリシドールおよびそれらの混合物からなる群から選択される、上記〔１〕に記載の方法。
〔６〕  式：
【化２】
2007509207.tif 000008
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく、
および
ｍは、１〜１５の整数を示し、ただしｎ＝０の場合、ｍ＞１である。〕
で示されるエチレン性不飽和マクロマー。
〔７〕  分子量は、約１７０〜約３０,０００の範囲にある、上記〔６〕に記載のエチレン性不飽和マクロマー。
〔８〕  ＡおよびＡ’は、互いに独立して、水素原子、メチル基、エチル基、プロピル基、ブチル基、ヘキシル基、シクロヘキシル基、フェニル基、またはクロロメチル基を示し；
ｎは、０または１を示し；
Ｘは、酸素原子または硫黄原子を示し；
ＲおよびＲ’は、互いに独立して、水素原子、メチル基、エチル基、プロピル基、ブチル基、ペンチル基、シクロペンチル基、ヘキシル基、シクロヘキシル基、またはフェニル基を示し；
Ｙは、エチレンオキシド、プロピレンオキシド、ブチレンオキシド、グリシドールまたはそれらの混合物のポリマー化形態を示し；
および
ｍは、１〜１０の整数を示し、ただしｎ＝０の場合、ｍ＞１である、
上記〔６〕に記載のエチレン性不飽和マクロマー。
〔９〕  分子量は、約３,０００〜約２０,０００の範囲にある、上記〔６〕に記載のエチレン性不飽和マクロマー。
〔１０〕  分子量は、約３,０００〜約１０,０００の範囲にある、上記〔６〕に記載のエチレン性不飽和マクロマー。
〔１１〕  (Ａ)(１)式：
【化３】
2007509207.tif 000009
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマーを、
(２)少なくとも１つのエチレン性不飽和モノマーと、
(３)少なくとも１つのフリーラジカル重合開始剤；
および、必要に応じて、
(４)液体希釈剤；
および、必要に応じて、
(５)連鎖移動剤
の存在下、フリーラジカル重合することを含む、プレフォームド安定剤の製造方法。
〔１２〕  (１)上記エチレン性不飽和マクロマーは、同式で示され、式中、
ＡおよびＡ’は、互いに独立して、水素原子、メチル基、エチル基、プロピル基、ブチル基、ヘキシル基、シクロヘキシル基、フェニル基、またはクロロメチル基を示し；
ｎは、０または１を示し；
Ｘは、酸素原子または硫黄原子を示し；
ＲおよびＲ’は、互いに独立して、水素原子、メチル基、エチル基、プロピル基、ブチル基、ペンチル基、シクロペンチル基、ヘキシル基、シクロヘキシル基、またはフェニル基を示し；
Ｙは、エチレンオキシド、プロピレンオキシド、ブチレンオキシド、グリシドールまたはそれらの混合物のポリマー化形態を示し；
および
ｍは、１〜１０の整数を示す、
上記〔１１〕に記載の方法。
〔１３〕  上記エチレン性不飽和マクロマーは、約１７０〜約３０,０００の分子量を有する、上記〔１１〕に記載の方法。
〔１４〕  (２)上記エチレン性不飽和モノマーは、スチレン、アクリロニトリルおよびそれらの混合物からなる群から選択される、上記〔１１〕に記載の方法。
〔１５〕  (２)上記エチレン性不飽和モノマーは、約８０：２０〜約５０：５０のスチレンとアクリロニトリルとの重量比の、スチレンとアクリロニトリルとの混合物を含んでなる、上記〔１４〕に記載の方法。
〔１６〕  (３)上記フリーラジカル重合開始剤は、アルキルヒドロペルオキシド、アリールヒドロペルオキシド、過硫酸塩、過ホウ酸塩、過炭酸塩、アゾ化合物およびそれらの混合物からなる群から選択される、上記〔１１〕に記載の方法。
〔１７〕  (３)上記フリーラジカル重合開始剤は、成分(１)、(２)、(３)、(４)および(５)の総重量に基づいて、約０.０１〜２重量％の量で存在する、上記〔１１〕に記載の方法。
〔１８〕  (４)希釈剤を含む、上記〔１１〕に記載の方法。
〔１９〕  (４)上記希釈剤は、モノヒドロキシルアルコール、ポリオール、炭化水素、エーテルおよびそれらの混合物からなる群から選択される、上記〔１８〕に記載の方法。
〔２０〕  上記モノヒドロキシアルコールは、メタノール、エタノール、n-プロパノール、イソプロパノール、n-ブタノール、sec-ブタノール、tert-ブタノール、n-ペンタノール、２-ペンタノール、３-ペンタノールおよびそれらの混合物からなる群から選択される、上記〔１９〕に記載の方法。
〔２１〕  上記ポリオールは、オキシアルキレン基１００重量％に基づいて約５０重量％未満のオキシエチレン含量を有するポリ(オキシプロピレンオキシエチレン)ポリオールを含んでなり、および低不飽和度を有する、上記〔１９〕に記載の方法。
〔２２〕  (１)式：
【化４】
2007509207.tif 000010
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマーと、
(２)少なくとも１つのエチレン性不飽和モノマーとの、
(３)少なくとも１つのフリーラジカル重合開始剤；
および、必要に応じて、
(４)液体希釈剤；
および、必要に応じて、
(５)連鎖移動剤
の存在下でのフリーラジカル重合生成物を含んでなる、プレフォームド安定剤。
〔２３〕  (１)上記エチレン性不飽和マクロマーは、同式で示され、式中、
ＡおよびＡ’は、互いに独立して、水素原子、メチル基、エチル基、プロピル基、ブチル基、ヘキシル基、シクロヘキシル基、フェニル基、またはクロロメチル基を示し；
ｎは、０または１を示し；
Ｘは、酸素原子または硫黄原子を示し；
ＲおよびＲ’は、互いに独立して、水素原子、メチル基、エチル基、プロピル基、ブチル基、ペンチル基、シクロペンチル基、ヘキシル基、シクロヘキシル基、またはフェニル基を示し；
Ｙは、エチレンオキシド、プロピレンオキシド、ブチレンオキシド、グリシドールまたはそれらの混合物のポリマー化形態を示し；
および
ｍは、１〜１０の整数を示す、
上記〔２２〕に記載のプレフォームド安定剤。
〔２４〕  上記エチレン性不飽和マクロマーは、約１７０〜約３０,０００の分子量を有する、上記〔２２〕に記載のプレフォームド安定剤。
〔２５〕  (２)上記エチレン性不飽和モノマーは、スチレン、アクリロニトリルおよびそれらの混合物からなる群から選択される、上記〔２２〕に記載のプレフォームド安定剤。
〔２６〕  (２)上記エチレン性不飽和モノマーは、約８０：２０〜約５０：５０のスチレンとアクリロニトリルとの重量比の、スチレンとアクリロニトリルとの混合物を含んでなる、上記〔２２〕に記載のプレフォームド安定剤。
〔２７〕  (３)上記フリーラジカル重合開始剤は、アルキルヒドロペルオキシド、アリールヒドロペルオキシド、過硫酸塩、過ホウ酸塩、過炭酸塩、アゾ化合物およびそれらの混合物からなる群から選択される、上記〔２２〕に記載のプレフォームド安定剤。
〔２８〕  (３)上記フリーラジカル重合開始剤は、成分(１)、(２)、(３)、(４)および(５)の総重量に基づいて、約０.０１〜２重量％の量で存在する、上記〔２２〕に記載のプレフォームド安定剤。
〔２９〕  (４)上記希釈剤は、モノヒドロキシルアルコール、ポリオール、炭化水素、エーテルおよびそれらの混合物からなる群から選択される、上記〔２２〕に記載のプレフォームド安定剤。
〔３０〕  上記モノヒドロキシアルコールは、メタノール、エタノール、n-プロパノール、イソプロパノール、n-ブタノール、sec-ブタノール、tert-ブタノール、n-ペンタノール、２-ペンタノール、３-ペンタノールおよびそれらの混合物からなる群から選択される、上記〔２９〕に記載のプレフォームド安定剤。
〔３１〕  上記ポリオールは、オキシアルキレン基１００重量％に基づいて約５０重量％未満のオキシエチレン含量を有するポリ(オキシプロピレンオキシエチレン)ポリオールを含んでなり、および低不飽和度を有する、上記〔２９〕に記載のプレフォームド安定剤。
〔３２〕  (Ａ)(１)ベースポリオール；
(２)上記〔２２〕に記載のプレフォームド安定剤；
および
(３)少なくとも１つのエチレン性不飽和モノマーを、
(４)少なくとも１つのフリーラジカル重合開始剤；
および、必要に応じて、
(５)連鎖移動剤
の存在下、フリーラジカル重合することを含む、ポリマーポリオールの製造方法。
〔３３〕  得られるポリマーポリオールは、３０〜６０重量％の固形分および約２,０００〜約１０,０００ｃＳｔの粘度を有する、上記〔３２〕に記載の方法。
〔３４〕  (１)上記ベースポリオールは、約２〜約８の範囲にある官能価、約１０〜約１８０の範囲にあるＯＨ価、および約６００より大きく約１５,０００までの範囲にある分子量を有するポリエーテルポリオールを含んでなる、上記〔３２〕に記載の方法。
〔３５〕  (３)上記エチレン性不飽和モノマーは、スチレン、アクリロニトリルおよびそれらの混合物からなる群から選択される、上記〔３２〕に記載の方法。
〔３６〕  (３)上記エチレン性不飽和モノマーは、約８０：２０〜約５０：５０のスチレンとアクリロニトリルとの重量比の、スチレンとアクリロニトリルとの混合物を含んでなる、上記〔３５〕に記載の方法。
〔３７〕  (３)上記エチレン性不飽和モノマーは、１００重量％のポリマーポリオールに基づいて少なくとも約３０重量％の量で存在する、上記〔３２〕に記載の方法。
〔３８〕  (４)上記フリーラジカル重合開始剤は、アルキルヒドロペルオキシド、アリールヒドロペルオキシド、過硫酸塩、過ホウ酸塩、過炭酸塩、アゾ化合物およびそれらの混合物からなる群から選択される、上記〔３２〕に記載の方法。
〔３９〕  (５)上記連鎖移動剤は、イソプロパノール、エタノール、tert-ブタノール、トルエン、エチルベンゼン、トリエチルアミン、ドデシルメルカプタン、オクタデシルメルカプタン、四塩化炭素、四臭化炭素、クロロホルム、塩化メチレンおよびそれらの混合物からなる群から選択される、上記〔３２〕に記載の方法。
〔４０〕  (１)ベースポリオール；
(２)上記〔２２〕に記載のプレフォームド安定剤；
および
(３)少なくとも１つのエチレン性不飽和モノマーの、
(４)少なくとも１つのフリーラジカル重合開始剤；
および、必要に応じて、
(５)連鎖移動剤
の存在下でのフリーラジカル重合生成物を含んでなるポリマーポリオール。
〔４１〕  得られるポリマーポリオールは、３０〜６０重量％の固形分および約２,０００〜約１０,０００ｃＳｔの粘度を有する、上記〔４０〕に記載のポリマーポリオール。
〔４２〕  (１)上記ベースポリオールは、約２〜約８の範囲にある官能価、約１０〜約１８０の範囲にあるＯＨ価、および約６００より大きく約１５,０００までの範囲にある分子量を有するポリエーテルポリオールを含んでなる、上記〔４０〕に記載のポリマーポリオール。
〔４３〕  (３)上記エチレン性不飽和モノマーは、スチレン、アクリロニトリルおよびそれらの混合物からなる群から選択される、上記〔４０〕に記載のポリマーポリオール。
〔４４〕  (３)上記エチレン性不飽和モノマーは、約８０：２０〜約５０：５０のスチレンとアクリロニトリルとの重量比の、スチレンとアクリロニトリルとの混合物を含んでなる、上記〔４３〕に記載のポリマーポリオール。
〔４５〕  (３)上記エチレン性不飽和モノマーは、１００重量％のポリマーポリオールに基づいて少なくとも約３０重量％の量で存在する、上記〔４０〕に記載のポリマーポリオール。
〔４６〕  (４)上記フリーラジカル重合開始剤は、アルキルヒドロペルオキシド、アリールヒドロペルオキシド、過硫酸塩、過ホウ酸塩、過炭酸塩、アゾ化合物およびそれらの混合物からなる群から選択される、上記〔４０〕に記載のポリマーポリオール。
〔４７〕  (５)上記連鎖移動剤は、イソプロパノール、エタノール、tert-ブタノール、トルエン、エチルベンゼン、トリエチルアミン、ドデシルメルカプタン、オクタデシルメルカプタン、四塩化炭素、四臭化炭素、クロロホルム、塩化メチレンおよびそれらの混合物からなる群から選択される、上記〔４０〕に記載のポリマーポリオール。
〔４８〕  (Ａ)(１)ベースポリオール；
(２)式：
【化５】
2007509207.tif 000011
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマー；
および
(３)少なくとも１つのエチレン性不飽和モノマーを、
(４)少なくとも１つのフリーラジカル重合開始剤；
および、必要に応じて、
(５)連鎖移動剤
の存在下、フリーラジカル重合することを含む、ポリマーポリオールの製造方法。
〔４９〕  (１)ベースポリオール；
(２)
【化６】
2007509207.tif 000012
〔式中、
ＡおよびＡ’は、互いに独立して、水素原子、１以上のハロゲン原子で置換されていてもよい１〜１０個の炭素原子を含有するアルキル基、または１以上のハロゲン原子で置換されていてもよい５〜６個の炭素原子を含有するアリール基を示し；
ｎは、０または１を示し；
Ｘは、酸素原子または硫黄原子を示し；
ＲおよびＲ’は、互いに独立して、水素原子、または１以上の酸素原子若しくは１以上のハロゲン原子で置換されていてもよい１〜１０個の炭素原子を含有するアルキル基を示し；
Ｙは、少なくとも１つの２〜８個の炭素原子を含有するアルキレンオキシドのポリマー化形態を示し、ここで該炭素原子は、脂肪族的に、芳香族的に、脂環族的にまたはそれらの組合せで結合していてもよく；
および
ｍは、１〜１５の整数を示す。〕
で示されるエチレン性不飽和マクロマー；
および
(３)少なくとも１つのエチレン性不飽和モノマーの、
(４)少なくとも１つのフリーラジカル重合開始剤；
および、必要に応じて、
(５)連鎖移動剤
の存在下でのフリーラジカル重合生成物を含んでなるポリマーポリオール。
〔５０〕  (Ａ)ポリイソシアネート成分またはそのプレポリマーと、
(Ｂ)上記〔４０〕に記載のポリマーポリオールを含んでなるイソシアネート反応性成分との
反応生成物を含んでなるポリウレタン。
〔５１〕  (Ａ)ポリイソシアネート成分またはそのプレポリマーを、
(Ｂ)上記〔４０〕に記載のポリマーポリオールを含んでなるイソシアネート反応性成分と
反応させることを含む、ポリウレタンの製造方法。
〔５２〕  (Ａ)ポリイソシアネート成分またはそのプレポリマーと、
(Ｂ)上記〔４９〕に記載のポリマーポリオールを含んでなるイソシアネート反応性成分との
反応生成物を含んでなるポリウレタン。
〔５３〕  (Ａ)ポリイソシアネート成分またはそのプレポリマーを、
(Ｂ)上記〔４９〕に記載のポリマーポリオールを含んでなるイソシアネート反応性成分と
反応させることを含む、ポリウレタンの製造方法。